(57)【要約】      （修正有）【課題】ガラス板に形成されるＩ／Ｔを小さくし、かつ生産性が高いガラス板の徐冷方法及びその装置の提供。【解決手段】リング状の成形型１０４に載置された、軟化点付近の高温のガラス板Ｇの徐冷方法において、ガラス板Ｇを成形型１０４上で冷却する吹上前工程と、ガラス板Ｇを吹上装置１０７によって吹き上げて、成形型１０４から離間させながら徐冷する吹上工程と、ガラス板Ｇを離間させた状態を当接部材１０８によって保持しながら徐冷する吹上保持工程を有する。吹上装置１０７は、ガラス板Ｇの下方に設けられ、吹上前工程は、吹き上げられる領域の温度を徐冷点以下まで冷却し、吹上工程は、吹き上げられる領域Ｇ５の温度が歪点より高く徐冷点以下、かつ周縁領域の温度が歪点以上で噴出手段から気体の噴出を開始し、気体の圧力によってガラス板Ｇを吹き上げ、吹上保持工程は、気体の圧力によってガラス板Ｇが吹き上げられた状態を保持する。【選択図】図１
2017077973.tif 000002
【特許請求の範囲】
【請求項１】
曲げ成形され、リング状の成形型に載置された、軟化点付近の高温のガラス板の徐冷方法において、
前記ガラス板を前記成形型に載置させた状態で冷却する吹上前工程と、
前記ガラス板を吹上装置によって吹き上げて、前記成形型から離間させながら徐冷する吹上工程と、
前記ガラス板を前記成形型から離間させた状態を当接部材に当接させることで保持しながら徐冷する吹上保持工程と、
を備え、
前記吹上装置は、前記ガラス板の下方に設けられ、前記ガラス板に向けて気体を噴出する噴出手段を備え、
前記当接部材は、前記ガラス板の上方に空間を隔てて設けられ、
前記ガラス板は、前記ガラス板の外周端から面内側５０ｍｍ未満の周縁領域と、前記ガラス板の外周端から面内側に５０ｍｍ以上離れた平面視で前記噴出手段と対向する領域（以下「吹き上げられる領域」という）と、を有し、
前記吹上前工程は、前記吹き上げられる領域の温度を徐冷点以下まで冷却し、
前記吹上工程は、前記吹き上げられる領域の温度が歪点より高く徐冷点以下、かつ前記周縁領域の温度が歪点以上で前記噴出手段から前記気体の噴出を開始し、前記気体の圧力によって前記ガラス板を吹き上げ、
前記吹上保持工程は、前記気体の圧力によって前記ガラス板が吹き上げられた状態を保持することを特徴とするガラス板の徐冷方法。
【請求項２】
前記吹上工程は、前記吹き上げられる領域の温度が徐冷点−２０℃以上徐冷点以下、かつ前記周縁領域の温度が歪点以上の状態で、前記気体の噴出を開始する請求項１に記載のガラス板の徐冷方法。
【請求項３】
前記吹上前工程において、前記ガラス板の冷却速度が、７℃／ｓｅｃ以上５０℃／ｓｅｃ以下である請求項１又は２に記載のガラス板の徐冷方法。
【請求項４】
前記吹き上げられる領域は、前記ガラス板の外周端から面内側に１３０ｍｍ以上離れた領域内に設けられる請求項１から３のいずれかに記載のガラス板の徐冷方法。
【請求項５】
前記吹き上げられる領域は、前記吹上前工程において気体を吹き付けられることによって冷却される請求項１から４のいずれかに記載のガラス板の徐冷方法。
【請求項６】
前記吹上前工程と前記吹上工程とが、同位置で行われる請求項１から５のいずれかに記載のガラス板の徐冷方法。
【請求項７】
前記吹上前工程の前に、前記ガラス板を加熱炉内で軟化点付近に加熱して成形する加熱成形工程を有し、前記吹上前工程と前記吹上工程と前記吹上保持工程とが、前記加熱炉外で行われる請求項１から７のいずれかに記載のガラス板の徐冷方法。
【請求項８】
前記ガラス板は、プレス成形によって曲げ成形されたガラス板である請求項１から８のいずれかに記載のガラス板の徐冷方法。
【請求項９】
軟化点付近に加熱されて曲げ成形されたガラス板が載置されるリング状の成形型と、
前記ガラス板が前記成形型に載置された状態で、前記ガラス板を冷却する冷却装置と、
気体を噴出して前記ガラス板を吹き上げ、前記成形型から離間させる吹上装置と、
吹き上げられた前記ガラス板と当接する当接部材と、
を備え、
前記吹上装置は、前記ガラス板の下方に設けられ、前記ガラス板に向けて気体を噴出する噴出手段を備え、
前記噴出手段は、前記ガラス板が成形型に載置された状態で、前記ガラス板の外周端から面内側に５０ｍｍ以上離れた面内領域の少なくとも一部に対向して設けられ
前記当接部材は、前記ガラス板の上方に空間を隔てて設けられ、
前記冷却装置は、前記ガラス板と前記噴出手段が対向する領域（以下「吹き上げられる領域」という）を冷却し、
前記吹上装置は、前記吹き上げられる領域に向けて前記気体を噴出することで、前記気体の圧力で前記ガラス板を吹き上げ、前記気体の圧力で前記ガラス板を前記当接部材に当接させ、前記ガラス板が吹き上げられた状態を保持することを特徴とするガラス板の徐冷装置。
【請求項１０】
前記冷却装置は、前記ガラス板の前記吹き上げられる領域の温度を、７℃／ｓｅｃ以上５０℃／ｓｅｃ以下の冷却速度で、軟化点付近から徐冷点以下まで冷却可能である請求項９に記載のガラス板の徐冷装置。
【請求項１１】
前記吹上装置は、前記吹き上げられる領域を、前記ガラス板の外周端から面内側に１３０ｍｍ以上離れた領域内に設ける請求項９又は１０に記載のガラス板の徐冷装置。
【請求項１２】
前記冷却装置は、前記ガラス板に気体を吹き付ける冷却手段を備える請求項９から１１のいずれかに記載のガラス板の冷却装置。
【請求項１３】
前記冷却装置は、前記ガラス板の下方に設けられる下部冷却装置を備え、前記下部冷却装置が前記吹上装置を兼ねる請求項９から１２のいずれかに記載のガラス板の徐冷装置。
【請求項１４】
前記ガラス板を軟化点付近に加熱する加熱炉を備え、前記徐冷装置は前記加熱炉外に設けられる請求項９から１３のいずれかに記載のガラス板の徐冷装置。
【請求項１５】
前記冷却装置の前に、前記ガラス板を曲げ成形するプレス装置を備える請求項９から１４のいずれかに記載のガラス板の徐冷方法。
【発明の詳細な説明】
【技術分野】
【０００１】
本発明はガラス板の徐冷方法及びその装置に係り、特に合わせガラスを構成するガラス板の製造において、加熱されて曲げ成形されたガラス板を徐冷するガラス板の徐冷方及びその装置に関する。
【背景技術】
【０００２】
合わせガラスは、２枚のガラス板をＰＶＢ（ポリビニルブチラール）製等のプラスチック中間膜を介在させて相互に接合させた積層ガラスであり、自動車のフロントガラスの他、ドアガラスとしても利用されている。この種の合わせガラスは、自動車のボディラインやデザイン状の要請によって、湾曲状に製造されている。
【０００３】
合わせガラスに使用されるガラス板の曲げ成形方法としては、所望の湾曲面に対応する曲げ成形面を有する成形型に、平面状のガラス板を載置し、この状態で成形型を加熱炉内に搬入し、加熱炉内でガラス板をガラス軟化温度付近まで加熱する方法がある。この成形方法によれば、ガラス板は、軟化に伴い自重によって成形型の曲げ成形面に沿って湾曲するため、所望の湾曲面を有するガラス板に製造される。また、他の曲げ成形方法として、加熱したガラス板を成形型に載置した状態で上方よりプレス手段によって押圧して曲げ成形する方法も知られている。
【０００４】
車両用の合わせガラスは、車両のフレームに嵌め込まれて固定されるが、この際に合わせガラスが破損しないように、ガラス板のエッジには平面圧縮応力（以下、本明細書においてガラス板のエッジに形成された平面圧縮応力をエッジコンプレッションといい、以下、Ｅ／Ｃと記す）が形成されている。残留応力が形成されたガラス板には、ガラス板の断面方向において表面に表面圧縮応力、内部に内部引張応力がそれぞれ形成される。Ｅ／Ｃは以下のように定義される。ガラス板のガラスエッジでの断面方向の圧縮応力と引張応力の積分値において、圧縮応力の方が大きくなった場合にＥ／Ｃとなる。Ｅ／Ｃの領域に隣接するすぐ内側の領域は、Ｅ／Ｃとバランスをとるように内部引張応力の方が大きくなった平面引張応力（以下、本明細書においてガラス板のエッジのすぐ内側に形成された平面引張応力をインナーテンションといい、以下、Ｉ／Ｔと記す）の領域となる。つまり、Ｅ／Ｃとバランスをとるようにエッジのすぐ内側にはエッジに沿ってＩ／Ｔが形成される。このＩ／Ｔは、エッジからガラス板の面内側に向かって約５０ｍｍの範囲内の周縁領域にピークがある。Ｅ／Ｃが大きければ、当然にＩ／Ｔも大きい。Ｉ／Ｔが大きいということは、その部分のガラス板の断面方向の表面圧縮応力層が薄いことを意味しているため、周縁領域は、エッジや面内に比べると破損しやすい部分となる。
【０００５】
従来の合わせガラスは、樹脂製のモールなどで、ガラス板のエッジ及び周縁領域を被覆していたため、ある程度大きなＩ／Ｔが形成されていても問題はなかった。しかしながら、自動車のデザインとして求められているフラッシュマウント方式（すなわち、車体面とガラス面とがほぼ面一となるようにして合わせガラスを取り付ける方式）では、周縁領域が車外に露出するため、Ｉ／Ｔを小さくすることが求められている。
【０００６】
このよう小さいＩ／Ｔを形成できる例として、特許文献１が知られている。特許文献１では、曲げ成形されリング状の成形型に載置された、歪点以上の高温のガラス板を、突き上げ部材により突き上げて前記成形型から離間させて徐冷するガラス板の徐冷方法において、少なくとも前記突き上げ部材が前記ガラス板を突き上げるときに当接する位置を含む領域（以下「突き上げられる領域」という）は、前記ガラス板のエッジから面内側に５０ｍｍ以上離れた領域であり、前記突き上げられる領域の温度を前記ガラス板のエッジより早く歪点より低い温度まで冷却した後に、前記突き上げ部材により前記ガラス板を突き上げることを特徴とするガラス板の徐冷方法が開示されている。
【先行技術文献】
【特許文献】
【０００７】
【特許文献１】特表２０１１−０９６４４６号公報
【発明の概要】
【発明が解決しようとする課題】
【０００８】
しかしながら、特許文献１の徐冷方法では、突き上げ部材によってガラス板に歪が生じることを防ぐため及びエッジに高いＥ／Ｃを形成するために、突き上げられる領域の温度をエッジより早く歪点より低い温度まで冷却した後に突き上げなければならなかった。すなわち、突き上げられる領域の温度が歪点以上のときには、突き上げ部材との接触によって歪が生じてしまうため、突き上げることができなかった。そのため、突き上げられる領域を冷却する充分な時間が必要であり、生産性が低いという問題があった。
【０００９】
本発明は、このような事情に鑑みてなされたもので、ガラス板に形成されるＩ／Ｔを小さくし、かつ生産性が高いガラス板の徐冷方法及びその装置を提供することを目的とする。
【課題を解決するための手段】
【００１０】
上記目的を達成するため、本発明は、曲げ成形され、リング状の成形型に載置された、軟化点付近の高温のガラス板の徐冷方法において、
前記ガラス板を前記成形型に載置させた状態で冷却する吹上前工程と、
前記ガラス板を吹上装置によって吹き上げて、前記成形型から離間させながら徐冷する吹上工程と、
前記ガラス板を前記成形型から離間させた状態を当接部材に当接させることで保持しながら徐冷する吹上保持工程と、
を備え、
前記吹上装置は、前記ガラス板の下方に設けられ、前記ガラス板に向けて気体を噴出する噴出手段を備え、
前記当接部材は、前記ガラス板の上方に空間を隔てて設けられ、
前記ガラス板は、前記ガラス板の外周端から面内側５０ｍｍ未満の周縁領域と、前記ガラス板の外周端から面内側５０ｍｍ以上離れた面内領域と、前記面内領域内に存在し、平面視で前記噴出手段と対向する領域（以下「吹き上げられる領域」という）と、を有し、
前記吹上工程は、前記噴出手段から噴出させた前記気体の圧力によって前記ガラス板を吹き上げ、
前記吹上保持工程は、前記噴出手段から前記気体を噴出させ続け、前記気体の圧力によって、前記当接部材に前記ガラス板を当接させ、前記ガラス板が吹き上げられた状態を保持し、
前記吹上前工程は、前記吹き上げられる領域の温度を徐冷点以下まで冷却し、
前記吹上工程は、前記吹き上げられる領域の温度が歪点より高く徐冷点以下、かつ前記周縁領域の温度が歪点以上の状態で、前記気体の噴出を開始することを特徴とするガラス板の徐冷方法を提供する。
【発明の効果】
【００１１】
本発明によれば、ガラス板に形成されるＩ／Ｔを小さくし、かつ生産性が高いガラス板の徐冷方法及びその装置を提供する。
【図面の簡単な説明】
【００１２】
【図１】本発明の一態様におけるガラス板徐冷装置を備えた合わせガラス用ガラス板の製造装置図面である。
【図２】本発明の一態様におけるガラス板の領域分けを示す平面図である。
【図３】本発明の一態様におけるガラス板の吹き上げられる領域を示す断面図である。
【図４】本発明の別の態様におけるガラス板の領域分けを示す平面図である。
【図５】吹上前工程から吹上保持工程に至ったガラス板の側面図である。
【図６】吹上保持工程におけるガラス板と当接部材１０８の位置関係を示す斜視図である。
【図７】実施例と比較例におけるガラス板の中心温度と時間との関係を示した図である。
【図８】ガラス板の外周端Ａからの距離とその位置における温度を示した図である。
【図９】ガラス板の外周端Ａから吹き上げられる領域Ｇ５までの距離とＩ／Ｔの最大値との関係を示した図である。
【発明を実施するための形態】
【００１３】
以下、図面を参照して、本発明に係るガラス板の徐冷方法及びその装置の好ましい実施形態について説明する。なお、形態を説明するための図面において、方向について特に記載のない場合には図面上での方向をいうものとし、各図面の基準の方向は、記号、数字の方向に対応する。また、本実施形態ではガラスの軟化点、徐冷点、歪点等の特性について説明する上で、ガラス板の種類としてソーダライムガラスの場合を一例として述べる。しかし、以下の本明細書内で述べられるガラスの種類に由来する特性は、本実施形態に限定されず、ガラスの種類に応じて適宜変更されるものである。
【００１４】
（徐冷装置について）
図１は、本発明の一態様におけるガラス板徐冷装置を備えた合わせガラス用ガラス板の製造装置図面であり、（Ａ）はその側面の概略を示した側面図、（Ｂ）はその平面の概略を示した平面図である。
【００１５】
合わせガラス用ガラス板の製造装置１０３は、板ガラスｇの加熱及び成形を行う加熱炉１０１と、加熱炉１０１の後段に設けられ、本発明の徐冷装置を備えた徐冷ゾーン１０２とを備える。
【００１６】
加熱炉１０１は、曲げ成形前の平板状の板ガラスｇを加熱し、曲げ成形する。加熱炉１０１は、台車１０５と台車１０５上に載置された所望の湾曲面を有するリング状の成形型１０４を備え、加熱炉１０１の内部は不図示のヒータによって、板ガラスｇを所望の湾曲面を有するガラス板Ｇに成形する温度（５８０℃〜７００℃）に加熱される。成形型１０４及び台車１０５は、加熱炉１０１のガラス板成形温度に耐え得る程度の耐熱材で構成されている。台車１０５は不図示の任意の搬送装置によって加熱炉１０１内を移動する。
【００１７】
徐冷ゾーン１０２は、所望の湾曲面を有するように曲げ成形されたガラス板Ｇを徐冷する。なお、図１では徐冷ゾーン１０２は、加熱炉外に設けられた壁面で囲まれた空間を指しているが、本実施形態に限定されず、例えば、壁面で囲まれていない開放された空間でも良い。徐冷ゾーン１０２は、ガラス板Ｇが載置された成形型１０４を搬送する搬送装置に加え、ガラス板Ｇが成形型１０４に載置された状態で、ガラス板Ｇを徐冷する冷却装置１０６と、気体を噴出して成形型１０４からガラス板Ｇを離間させ、吹き上げる吹上装置１０７と、吹き上げられたガラス板Ｇと当接する当接部材１０８とを有する徐冷装置を備える。
【００１８】
冷却装置１０６は、ガラス板Ｇの上方に設けられる上部冷却装置１０６Ａとガラス板の下方に設けられる下部冷却装置１０６Ｂとを有し（以後、上部冷却装置１０６Ａと下部冷却装置１０６Ｂを区別しないときは、単に冷却装置１０６という）、ガラス板Ｇに向けて冷却用気体を吹き付ける冷却手段を備える。本実施形態では、冷却装置１０６の冷却手段は冷却用気体供給装置である不図示のブロアから供給される冷却用気体をガラス板Ｇに吹き付けて冷却するダクト（吹き口）を有する構成である。
【００１９】
ここで、本明細書でいう「冷却用気体」とは、空気、不活性ガス等が好適に利用できる。また、冷却能力を向上させるために、冷却用気体の温度や露点を制御しても良く、冷却用気体に気体以外の冷却媒体（例えば霧状の液体や粉体等）を含有させても良い。また本明細書において「吹き付け」とは、冷却装置１０６から冷却用気体をガラス板Ｇに向けて送り出すことを指す。
【００２０】
なお、本実施形態では、冷却装置１０６は冷却手段から冷却用気体をガラス板Ｇに向けて吹き付ける構成であるが、これに限定されない。冷却装置１０６は、輻射による冷却や固体を接触させて冷却する等その他の冷却手段を備える構成でも良い。また、本実施形態では上部冷却装置１０６Ａと下部冷却装置１０６Ｂの両方を上下に備える態様を示したが、両方が必須ということはなく、いずれか一方のみを備える態様でも良い。
【００２１】
吹上装置１０７は、ガラス板Ｇの下方に設けられ、ガラス板Ｇに向けて気体を噴出する噴出手段を備える。本実施形態では、吹上装置１０７の噴出手段は、気体供給装置である不図示のブロアから供給される気体をガラス板Ｇに向けて噴出するダクト（吹き口）を有する構成である。ここで、本明細書でいう「気体」とは、空気、不活性ガス等が好適に利用できる。また、気体の温度や露点を制御しても良く、気体以外の冷却媒体（例えば霧状の液体や粉体等）を含有させても良い。また、本明細書において「噴出」とは吹上装置１０７から気体をガラス板に向けて送り出すことを指す。
【００２２】
また、噴出手段は、ガラス板Ｇが成形型１０４に載置された状態で、ガラス板Ｇの外周端から面内側に５０ｍｍ以上離れた領域の一部に対向して設けられる。また好ましくは、噴出手段はガラス板Ｇの外周端から面内側に１３０ｍｍ以上離れた領域、さらに好ましくはガラス板Ｇの外周端から面内側に１５０ｍｍ以上離れた領域に設けられる。このように設けることで、ガラス板Ｇに形成されるＩ／Ｔを小さくすることができる。
【００２３】
ところで、本実施形態では、下部冷却装置１０６Ｂは吹上装置１０７を兼ねており、それらは同一の気体（冷却用気体）をガラス板Ｇに吹き付けもしくは噴出させる。このようにすることで、下部冷却装置１０６Ｂと吹上装置１０７の取り扱いが容易となり望ましい。
【００２４】
下部冷却装置１０６Ｂと吹上装置１０７と兼用したした場合、気体の圧力をガラス板Ｇが吹き上がらない値に設定すれば下部冷却装置１０６Ｂとして働き、気体の圧力をガラス板Ｇが吹き上がる値に設定すれば吹上装置１０７として働く。気体の圧力の調整は、任意の制御装置によってブロアの出力（流速、流量等）を調整することで行われる。
【００２５】
しかし、下部冷却装置１０６Ｂと吹上装置１０７の構成は、本実施形態に限定されない。下部冷却装置１０６Ｂと吹上装置１０７とを兼ねた構成であっても、同一の気体を用いなくても良い。例えば下部冷却装置１０６として働くときは温度制御を行った冷却用気体を用い、吹上装置１０７として働くときは温度制御されていない気体であっても良い。また、下部冷却装置１０６Ｂと吹上装置１０７とがそれぞれ独立した装置であっても良い。
【００２６】
当接部材１０８は、ガラス板Ｇの上方に空間を隔てて設けられ、吹上装置１０７によって吹き上げられたガラス板Ｇと気体の圧力によって当接する。当接部材１０８は、吹き上げられたガラス板Ｇを制御できる構成であれば良く、本実施形態では、ガラス板の上方に空間を隔てて二本の棒を設ける構成である。また、当接部材１０８は、徐冷ゾーン１０２の天井から設けられることが好ましいが、必要により、成形型１０４又は台車１０５に一体的に設けても良い。
【００２７】
（ガラス板Ｇの領域について）
本実施形態において、徐冷ゾーン１０２に搬入された直後のガラス板Ｇは次のような領域に分けられる。図２において、Ａはガラス板Ｇの外周端、すなわちガラス板Ｇの外縁の辺を示しており、一点鎖線Ｂは、ガラス板Ｇの外周端Ａから内側１０ｍｍの部分を結んだ線である。この外周端Ａと一点鎖線Ｂとで囲まれる領域Ｇ１がガラス板Ｇのエッジを示している。エッジＧ１は、平面視において成形型１０４よりも面外方向に突出する部分であり、冷却時に放熱効果が高いため、Ｅ／Ｃが形成される部分である。
【００２８】
なお、本実施形態では、一点鎖線Ｂはガラス板Ｇの外周端Ａから内側１５ｍｍの部分を結んだ線とするが、これに限定されない。ガラス板Ｇの外周端Ａから内側５ｍｍ〜２５ｍｍのいずれかの部分を結んだ線としても良い。またさらに、外周端Ａから０ｍｍ、すなわち平面視において成形型１０４よりも面外方向に突出する部分がない場合でもよい。その場合、エッジＧ１は外周端Ａ（すなわち端面）及び端面の極表層に形成されるものとする。
【００２９】
また、破線Ｃは、ガラス板Ｇの外周端Ａから内側５０ｍの部分を結んだ線であり、一点鎖線Ｂと破線Ｃで結ばれた領域Ｇ２は周縁領域を示している。通常、この周縁領域Ｇ２は、Ｉ／Ｔのピークが形成される領域であり、平面視で成形型１０４に載置されている部分及びそのやや面内側を指す。
【００３０】
また、破線Ｃで囲まれた面内領域Ｇ３は、点線Ｄで囲まれた冷却領域Ｇ４と、二点鎖線Ｅで囲まれた吹き上げられる領域Ｇ５とを含んでいる。
【００３１】
冷却領域Ｇ４とは、冷却装置１０６の冷却手段とガラス板Ｇが対向する領域である。冷却領域Ｇ４は、周縁領域Ｇ２と重複せずに設けられ、冷却装置１０６によって優先的に冷却されることが望ましい。また、冷却領域Ｇ４は、ガラス板Ｇの重心を含む領域であることが望ましい。なお、本実施形態では冷却領域Ｇ４の形状は、冷却手段であるダクトが対向する形状として円形で示されているが、本実施形態に限定されず、冷却手段の形状によって様々な形態を取り得る。
【００３２】
吹き上げられる領域Ｇ５とは、吹上装置１０７の噴出手段が対向する領域である。例えば、図３のように断面視で見た場合、吹上装置１０７の噴出手段であるダクトと対向する領域であり、例えばダクトの内周の輪郭線で囲まれた領域を示す。
【００３３】
吹き上げられる領域Ｇ５は、周縁領域Ｇ２と重複せずに設けられ、また冷却領域Ｇ４内に形成されることが望ましい。また好ましくは、ガラス板Ｇの外周端Ａから面内側に１３０ｍｍ以上離れた領域内、さらに好ましくはガラス板Ｇの外周端Ａから面内側に１５０ｍｍ以上離れた領域内に設けられることが望ましい。
【００３４】
なお、図５では単純に、吹き上げられる領域Ｇ５をダクトの内周の輪郭線で囲まれた領域と例示したが、吹上装置１０７とガラス板Ｇとの距離が離れている場合、ダクトから噴出した気体がダクト先端から所定の角度で広がることを考慮して吹き上げられる領域Ｇ５としても良い。
【００３５】
吹き上げられる領域Ｇ５は、ガラス板Ｇを好適に吹き上げて、吹き上げられた状態とするために、ガラス板Ｇの重心を含む領域であることが望ましい。また、図４のように吹上装置１０７が噴出手段を複数備え、吹き上げられる領域Ｇ５が複数存在する場合、それら複数の吹き上げられる領域Ｇ５の全てが周縁領域Ｇ２と重複せずに設けられ、また冷却領域Ｇ４内に形成されることが望ましい。
【００３６】
また、吹き上げられる領域Ｇ５が複数存在する場合には、ガラス板Ｇを好適に吹き上げて吹き上げられた状態とするために、ガラス板Ｇの重心を複数の吹き上げられる領域Ｇ５で囲むように配置することが望ましい。
【００３７】
なお、本実施形態では吹き上げられる領域Ｇ５はφ７００ｍｍの円形とするが、ガラス板Ｇの形状に合わせて楕円形、多角形、ガラス板Ｇの相似形であっても良い。特に吹き上げられる領域Ｇ５を楕円形とすることで、ガラス板ＧのエッジＧ１のいずれの辺からも、吹き上げられる領域Ｇ５までの距離を遠ざけることができ、後述する吹き上げられる領域Ｇ５の優先的な冷却に好適である。
【００３８】
また、吹き上げられる領域Ｇ５は縦×横の長さが８００ｍｍ×１２００ｍｍ以下３００ｍｍ×３００ｍｍ以上の範囲であれば、通常の自動車用のフロントガラス用ガラス板の場合には、汎用性があり、安定してガラス板Ｇを吹き上げられる。
【００３９】
ところで、本実施形態においては、前述の通り、下部冷却装置１０６Ｂと吹上装置１０７は同一の装置としているため、冷却領域Ｇ４と吹き上げられる領域Ｇ５は同一の領域を指す。
【００４０】
（徐冷方法について）
以下、本実施形態におけるガラス板Ｇの徐冷方法について説明する。
【００４１】
＜加熱成形工程＞
加熱成形工程は、ガラス板Ｇを加熱炉１０１において軟化点付近まで加熱して成形する。まず、曲げ成形前の平板状の板ガラスｇは、台車１０５上に載置された所望の湾曲面を有するリング状の成形型１０４に載置され、任意の搬送手段によって加熱炉１０１に搬入される。次に、曲げ成形前の平板状の板ガラスｇは、この加熱炉１０１を通過中に軟化点付近（５８０℃〜７００℃）まで不図示のヒータにより加熱される。そして、加熱された板ガラスｇは、加熱による軟化に伴って、自重により、所定の曲げ形状に成形された成形型１０４の形状に沿って湾曲する。これによって、平板状の板ガラスｇが所望の湾曲面を有するガラス板Ｇに成形される。
【００４２】
また、板ガラスｇの曲げ成形方法は、上記の自重による曲げ成形に限らず、板ガラスｇを成形モールドでプレス成形するなど、公知の様々な成形方法を適用できる。例えば、成形モールドでプレス成形された場合、ガラス板Ｇは、その後リング状の成形型１０４に移載され搬送される。この場合、成形型１０４は、加熱炉１０１を通過せず、成形モールドの位置と徐冷ゾーン１０２の往復のみでも良い。
【００４３】
加熱炉１０１によって曲げ成形されたガラス板Ｇは、高温状態のまま成形型１０４と共に搬送手段によって、加熱炉１０１から徐冷ゾーン１０２に搬入される。この際、好ましくはガラス板Ｇを徐冷点＋３２℃（５８２℃）以上に加熱された状態であることが望ましい。
【００４４】
また、ガラス板Ｇは徐冷ゾーン１０２に搬入されることで、ガラス板Ｇの外周端Ａ及びエッジＧ１は周縁領域Ｇ２より早く冷却される。その過程において、外周端Ａの温度（ガラス板Ｇの端面部分の温度）が徐冷点＋２０℃（５７０℃）のときに、外周端Ａの温度が、外周端Ａから内側１０ｍｍの部分の温度より、例えば３℃低い状態を形成させることが好ましい。このような温度制御は、例えば、ガラス板Ｇを加熱炉１０１から徐冷ゾーン１０２に移動させることで、外周端Ａが優先的に冷却されることで形成できる。又は徐冷ゾーン１０２の雰囲気温度をコントロールすることで実現できる。外周端Ａと外周端Ａから内側１０ｍｍの部分とが徐冷点まで冷却される間に、所定の温度差を形成しておくことで、充分なＥ／Ｃを得ることができる。
【００４５】
＜吹上前工程＞
吹上前工程は、加熱炉１０１から徐冷ゾーン１０２に搬入されたガラス板Ｇを、成形型１０４に載置された状態で、冷却装置１０６によって、吹き上げられる領域Ｇ５の温度が歪点（５１０℃）より高く徐冷点（５５０℃）以下、かつ周縁領域Ｇ２の温度が歪点以上の状態となるように、吹き上げられる領域Ｇ５を優先的に冷却する（本実施形態では冷却領域Ｇ４と吹き上げられる領域Ｇ５とは同一であるので、以下、冷却装置１０６で吹き上げられる領域Ｇ５を冷却する、として説明する）。より好ましくは、吹き上げられる領域Ｇ５の温度が徐冷点−２０℃（５３０℃）以上徐冷点以下、さらに好ましくは徐冷点―１０℃（５４０℃）以上徐冷以下かつ周縁領域Ｇ２の温度が歪点以上の状態となるように冷却することが望ましい。
【００４６】
この際、冷却装置１０６による吹き上げられる領域Ｇ５の温度の吹上前工程での冷却速度は、７℃／ｓｅｃ以上５０℃／ｓｅｃ以下であり、好ましくは１０℃／ｓｅｃ以上４０℃／ｓｅｃ以下、さらに好ましくは１５℃／ｓｅｃ以上３５℃／ｓｅｃ以下であることが望ましい。
【００４７】
上記のような吹き上げられる領域Ｇ５の冷却速度であれば、例えば、冷却装置１０６を用いて冷却を開始させてから吹き上げるまでの時間を、１．４秒以上１６秒以下、より好ましくは１．７秒以上１１秒以下、さらに好ましくは２．０秒以上７．４秒以下とすることができる。
【００４８】
すなわち、上記のような冷却速度で冷却することで、一般的な徐冷ゾーンでの放冷や輻射冷却よりも速く、吹き上げられる領域Ｇ５の温度を歪点より高く徐冷点以下とすることができ、高い生産性を実現できる。なお、本明細書において「放冷」とは、積極的な冷却をせずに冷却することを指す。
【００４９】
ところで、吹上前工程において、理想的には、冷却装置１０６によって、ガラス板Ｇの吹き上げられる領域Ｇ５のみを局所的に冷却し、吹き上げられる領域Ｇ５の温度が歪点より高く徐冷点以下のときに、周縁領域Ｇ２の温度は歪点以上でなるべく高い温度であることが好ましく、よりＩ／Ｔを小さくすることができる。
【００５０】
しかし、前述の冷却速度の範囲で、かつ吹き上げられる領域Ｇ５のみを局所的に冷却することは極めて難しい。例えば、本実施形態である、冷却用気体をガラス板Ｇに吹き付けて冷却する冷却手段では、吹き上げられる領域Ｇ５の冷却速度が速い一方で、冷却用気体がガラス板Ｇの吹き上げられる領域Ｇ５に衝突した後、そのガラス板Ｇの面外方向に広がり、周縁領域Ｇ２及びエッジＧ１も冷却するおそれがある。
【００５１】
そこで本実施形態では、吹き上げられる領域Ｇ５と共に周縁領域Ｇ２及びエッジＧ１を冷却しても、充分Ｉ／Ｔを小さくすることができる条件を見出した。具体的には、吹き上げられる領域Ｇ５の温度が歪点より高く徐冷点以下のときに、周縁領域Ｇ２の温度が歪点以上となるように冷却すれば良い。このような条件を実現できる冷却手段を用いて、ガラス板Ｇを吹上前工程において冷却すれば、吹き上げられる領域Ｇ５を冷却すると共に、周縁領域Ｇ２及びエッジＧ１を冷却しても良い。
【００５２】
ここで、好ましくは、吹き上げられる領域Ｇ５は、周縁領域Ｇ２及びエッジＧ１よりも優先的に冷却されることが望ましい。周縁領域Ｇ２の冷却速度を吹き上げられる領域Ｇ５よりも遅くすることで周縁領域Ｇ２の温度が高く保たれ、充分な応力緩和が期待でき、Ｉ／Ｔを小さくすることができる。
【００５３】
＜吹上工程＞
吹上工程は、吹上前工程によって吹き上げられる領域Ｇ５が歪点より高く徐冷点以下、かつ周縁領域Ｇ２が歪点以上の状態となったガラス板Ｇを、ガラス板Ｇの下方に設けられる吹上装置１０７によって吹き上げる。
【００５４】
具体的には、上記の状態となったガラス板に対して、吹上装置１０７の噴出手段からガラス板Ｇの吹き上げられる領域Ｇ５に向けて気体の噴出を開始し、その気体の圧力でガラス板Ｇを成形型１０４から離間させながら徐冷する。この際、前述の通り、ブロアの出力の調整によって、下部冷却装置１０６Ｂが吹上装置１０７へと切り替わる。また、吹上装置１０７がガラス板Ｇを吹き上げているとき、上部冷却装置１０６Ａは、は停止することが望ましい。
【００５５】
吹上工程において、好ましくは、吹き上げられる領域Ｇ５の温度が徐冷点−２０℃以上徐冷点以下かつ周縁領域Ｇ２の温度が歪点以上、さらに好ましくは徐冷点―１０℃以上徐冷以下かつ周縁領域Ｇ２の温度が歪点以上の状態で気体の噴出を開始することが望ましい。このように、周縁領域Ｇ２の温度が歪点より高いときに吹き上げることで、充分な応力緩和が期待でき、Ｉ／Ｔを小さくすることができる。また、より好ましくは、周縁領域Ｇ２の温度が徐冷点よりも高温のときに、吹き上げることで、より充分な応力緩和が期待でき、Ｉ／Ｔを小さくすることができる。
【００５６】
このような工程で徐冷を行うと、ガラス面内に接触するものが気体であるため、ガラス板Ｇの吹き上げられる領域が歪点より高くても、気体の接触によるガラス面内への歪は生じにくくすることができる。その結果、ガラス面内の温度が歪点よりも高い温度域で、ガラス板Ｇを成形型１０４から離間させて徐冷することができるため、ガラス板に形成されるＩ／Ｔを小さくでき、かつ高い生産性を実現できる。
【００５７】
また、吹上工程は高いＥ／Ｃを得ることにも効果がある。高いＥ／Ｃを得るためには、外周端Ａの温度が歪点のとき、外周端Ａの温度が外周端Ａの内側１０ｍｍの部分の温度より、例えば８℃以上低い状態を形成させることが望ましい。さらに好ましくは、外周端Ａが徐冷点のときに、外周端Ａが外周端Ａの内側１０ｍｍの部分より温度が例えば８℃以上低い状態を形成することが望ましい。
【００５８】
外周端Ａの温度が歪点―１０℃（５００℃）よりも高温のときに、ガラス板Ｇを吹き上げれば、外周端Ａの温度が歪点までの間、又は歪点―１０℃までの間に外周端Ａの温度が外周端Ａの内側１０ｍｍの部分の温度より８℃以上低い状態を、数秒から数十秒の間保持でき、所望の応力分布を形成することができる。
【００５９】
なお、外周端Ａの温度が歪点よりも高温の時点で、ガラス板Ｇを吹き上げることにより、歪点のときに外周端Ａと外周端Ａの内側１０ｍｍの部分との温度差をつけ易くなり、さらに高いＥ／Ｃを得ることができる。さらに好ましくは、外周端Ａの温度が徐冷点よりも高温のときに、ガラス板Ｇを吹き上げることが望ましい。これにより、より確実に徐冷点で外周端Ａと外周端Ａの内側１０ｍｍの部分とに温度差を８℃以上形成することができ、さらに高いＥ／Ｃを得ることができる。
【００６０】
ガラス板Ｇを吹き上げることにより、吹上時に外周端Ａと外周端Ａの内側１０ｍｍの部分とで温度差が８℃未満だった場合、吹き上げにより外周端Ａの冷却を促進して歪点までに外周端Ａと外周端Ａの内側１０ｍｍの部分とに温度差を８℃以上つけることができる。ガラス板Ｇを吹き上げなければ、成形型１０４の熱容量が大きく、成形型１０４の温度が下がりにくいため、成形型１０４の近傍に位置するもしくは成形型１０４と接している外周端Ａと外周端Ａの内側１０ｍｍの部分は冷却が遅くなり、かつ温度差が８℃以上にならない。
【００６１】
また、徐冷ゾーン１０２の雰囲気温度が低いため、ガラス板が徐冷ゾーン１０２に入った瞬間に外周端Ａと外周端Ａの内側１０ｍｍの部分との温度差がつきやすく、ガラス板Ｇの吹上時に外周端Ａと外周端Ａの内側１０ｍｍの部分との温度差が既に８℃以上のときもある。その場合は、吹き上げにより、歪点まで外周端Ａと外周端Ａの内側１０ｍｍの部分との温度差を維持する必要がある。吹き上げなければ、成形型１０４の温度は下がりにくいため、成形型１０４の近傍に位置するもしくは成形型１０４と接している外周端Ａの温度も下がりにくくなり、外周端Ａの内側１０ｍｍの部分との温度差が小さくなる。
【００６２】
また、例えばプレス成形のように、成形型１０４が必ずしも加熱炉１０１を通過せず、成形モールドの位置と徐冷ゾーン１０２の往復のみである場合、成形型１０４の温度はガラス板Ｇに比べて低い。このような場合は、外周端Ａの内側１０ｍｍの部分は成形型１０４によって冷却が早まり、外周端Ａと３０℃以上の温度差が付くことがある。このように外周端Ａとの温度差が３０℃以上となると、外周端Ａの内側１０ｍｍよりもさらに内側に大きなＩ／Ｔが形成されるため、外周端Ａと外周端Ａの内側１０ｍｍの部分との温度差は、例えば３０℃以下、より好ましくは２５℃以下とすることが望ましい。このようにすることで、充分なＥ／Ｃを得られ、かつＩ／Ｔを小さくすることができる。
【００６３】
なお、この外周端Ａと外周端Ａ１０ｍｍの部分とに温度差が８℃以上３０℃（２５℃）以下の状態は、吹上前工程、吹上工程、吹上保持工程のいずれで達成されていても良い。
【００６４】
＜吹上保持工程＞
吹上保持工程は、吹上装置１０７の噴出手段から気体を噴出させ続け、吹上工程によって吹き上げられたガラス板Ｇを、気体の圧力によって当接部材１０８にガラス板Ｇを当接させ、ガラス板Ｇが吹き上げられた状態を保持し、所定時間徐冷する。
【００６５】
図５は、吹上前工程から吹上保持工程に至ったガラス板の概略側面図を示し、図６は吹上保持工程における吹上装置１０７、ガラス板Ｇ及び当接部材１０８の位置関係の一例を示した斜視図である。このように、ガラス板Ｇを気体の圧力によって、当接部材１０８にした下方から押し当てることによって、ガラス板Ｇの吹き上げられた状態を維持する。このとき、本実施形態では噴出手段から気体を噴出させ続ける態様を示すが、これに限定されない。例えば、吹き上げられたガラス板Ｇを当接部材１０８に当接させる充分な圧力が得られれば、断続的に気体を噴出していても良い。
【００６６】
吹上保持工程によるガラス板Ｇの徐冷は、ガラス板Ｇの周縁領域Ｇ２の温度が、Ｅ／Ｃ、Ｉ／Ｔの値が決定する歪点―１０℃以下となるまで行われ、その後噴出手段からの気体の噴出を停止させ、成形型１０４にガラス板を載置させる。
【００６７】
この際、吹上保持工程でのガラス板Ｇの冷却速度は、５℃／ｓｅｃ以上３０℃／ｓｅｃ以下であり、好ましくは７℃／ｓｅｃ以上２０℃／ｓｅｃ以下であることが望ましい。
【００６８】
上記のような冷却速度で吹上保持工程を行えば、例えば、吹上装置１０７でガラス板Ｇを吹き上げてから、０．３秒以上１０．０秒以下、好ましくは０．５秒以上７．２秒以下で気体の噴出を停止させることができる。
【００６９】
なお、その後ガラス板Ｇは、徐冷ゾーン１０２から外部に搬出されて放冷される。徐冷工程を経ることによって、平板状の板ガラスＧが合わせガラス用の湾曲したガラス板Ｇに製造される。
【００７０】
また、本実施形態では、合わせガラス用ガラス板の製造装置１０３による製造対象のガラス板Ｇは、単板の板厚が１．５ｍｍ〜３．５ｍｍの自動車用フロントガラスを例として説明したが、フロントガラスに限定されるものではない。すなわち、ガラス板Ｇは、フロントガラスのように複数の方向に曲率を有する曲率の大きな曲げ形状のガラス板であっても、また、一方向のみに曲率を有する曲率の小さな曲げ形状のサイドガラスであっても良い。
【００７１】
また、本実施形態では１枚のガラス板Ｇをリング状の成形型１０４に載置して加熱してガラス板Ｇの自重により曲げ成形したが、２枚のガラス板Ｇを重ねた状態で成形型１０４に載置して加熱してガラス板Ｇの自重により曲げ成形してもよい。２枚のガラス板Ｇを重ね合わせた状態で成形型１０４に載置して加熱してガラス板の自重により曲げ成形する場合の各種条件も、前述した１枚のガラス板Ｇの場合と同様の各種条件を採用することができる。
【００７２】
なお、２枚のガラス板Ｇを重ねた状態で成形型１０４に載置されたガラス板Ｇの吹き上げられる領域Ｇ５を吹上装置１０７により吹き上げる場合においては、吹上装置から噴出される気体が接触する側、即ち下側のガラス板Ｇの吹き上げられる領域Ｇ５の温度を歪点より高く徐冷点以下、かつ下側のガラス板Ｇの周縁領域Ｇ２の温度を歪点以上の状態となるまで冷却した後に、吹き上げることが必要である。このとき、載置された２枚のガラス板Ｇのうち、上側のガラス板の吹き上げられる領域Ｇ５においても、吹き上げられる領域Ｇ５の温度を歪点より高く徐冷点以下、かつ上側のガラス板Ｇの周縁領域Ｇ２の温度を歪点以上の状態となるまで冷却することが好ましいが、上側のガラス板においては、必ずしも吹き上げられる前にガラス板Ｇの吹き上げられる領域Ｇ５の温度を歪点より高く徐冷点以下、かつ上周縁領域Ｇ２の温度を歪点以上の状態となるまで冷却しなくてもよい。
【実施例】
【００７３】
図１に示す合わせガラス用ガラス板の製造装置１０３において、離型剤を介して板厚２ｍｍのガラス板を、ガラス板Ｇの周縁領域を支持するように成形型１０４に載置し、加熱炉１０１を通過させて、自重により曲げ成形した。続いて、成形したガラス板Ｇを徐冷ゾーン１０２に搬入し、図２に示すように、ガラス板Ｇの吹き上げられる領域Ｇ５を冷却装置１０６によって冷却した。次に、下部冷却装置１０６Ｂのブロアの出力を調整し、吹上装置１０７として働かせることで、ガラス板Ｇの吹き上げられる領域Ｇ５を吹き上げて、ガラス板Ｇを成形型１０４から離間して徐冷した。次に、吹上装置１０７の噴出手段から気体を噴出し続けることで、当接部材にガラス板Ｇを当接させ、ガラス板Ｇが吹き上げられた状態を保持し、所定時間徐冷した。この後、ガラス板を徐冷ゾーン１０２外に搬出して放冷した。
【００７４】
この際、吹き上げられる領域Ｇ５は、外周端Ａから面内側に２００ｍｍ離れた領域とし、吹上装置１０７として縦×横が５００ｍｍ×８００ｍｍの楕円形状のダクトを噴出手段として有するものを用いた。
【００７５】
なお、本実施例で用いたガラス板Ｇは、ソーダライムガラスであり、軟化点（成形温度）が６２０℃、徐冷点が５５０℃、歪点が５１０℃であった。また、本実施例では徐冷ゾーン１０２の雰囲気温度は約４００℃であり、徐冷ゾーン１０２内における放冷時の吹き上げられる領域Ｇ５の冷却速度は６℃／ｓｅｃであった。
【００７６】
以上のようにして成形されたガラス板Ｇを、表1に示す例1〜例４の条件で徐冷した。表１には、例１〜例４それぞれの徐冷条件とＩ／Ｔの最大値を示す。
【００７７】
【表１】
2017077973.tif 000003
【００７８】
表１において、吹上時中心温度とは、吹上装置１０７を働かせたときのガラスＧの吹き上げられる領域Ｇ５の中心部分の温度を示す。また、冷却時間とは、軟化点付近まで加熱させたガラス板Ｇの吹き上げられる領域Ｇ５の温度が歪点より高く徐冷点以下となるように、冷却装置１０６を用いて冷却を開始させてから吹き上げるまでの時間を示す。また、冷却速度とは、吹上前工程において冷却装置１０６が吹き上げられる領域Ｇ５を冷却する速度を示す。
【００７９】
表1の結果から、吹き上げられる領域Ｇ５の温度が歪点より高く徐冷点以下、かつ周縁領域Ｇ２の温度が歪点以上のときに吹き上げることで、充分な応力緩和ができ、Ｉ／Ｔを小さくすることができた。また、例１〜例４の全ての場合において、ガラス板Ｇの面内に歪は発生しなかった。
【００８０】
また、図７には、本願の一実施形態における徐冷方法でガラス板Ｇを徐冷した場合と、比較例として従来の徐冷条件でガラス板Ｇを徐冷した場合の、中心温度と時間との関係を示す。
【００８１】
ここで、中心温度とは、吹き上げられる領域Ｇ５の中心部分の温度とし、ガラス板の表面の温度を測定した。この際、サンプルとなるガラス板Ｇの作成手順、吹き上げられる領域Ｇ５の大きさ、吹上装置１０７及び用いるガラス板の種類は、表１の例１〜例４と同様とし、冷却速度は１７℃／ｓｅｃとした。比較例の徐冷条件は先行技術として挙げた特表２０１１−０９６４４６号公報の徐冷方法でガラス板Ｇを徐冷した場合の徐冷条件を用いた。
【００８２】
図７から、比較例である徐冷方法で徐冷した場合、軟化点から、成形型１０４から離間させる温度である歪点（５１０℃）まで冷却するのに約１００秒を要し、Ｅ／Ｃ、Ｉ／Ｔの値が決定する温度である歪点―１０℃（５００℃）まで冷却するのに約１１０℃を要する。
【００８３】
それに対して、本願の一実施形態における徐冷方法で徐冷した場合、軟化点から、成形型１０４から離間させる温度（５３５℃）まで冷却するのに５秒であり、Ｅ／Ｃ、Ｉ／Ｔの値が決定する歪点―１０℃（５００℃）まで徐冷するのに１０秒であった。
【００８４】
以上の結果より、本実施態様の徐冷条件は従来に比べて徐冷完了までの時間を短くすることが可能になり生産性が向上する。
【００８５】
これは、比較例よりもガラス面内の温度が高い温度域（５１０℃〜５５０℃）であっても、ガラス板Ｇを成形型１０４から離間させて徐冷することができること、及び、ガラス板Ｇの外周端から面内側に５０ｍｍ以上離れた領域を優先的に冷却することによって達成できた。
【００８６】
また、以下図８を用いて、本願の一実施形態における徐冷方法でガラス板Ｇを徐冷したときの、ガラス板Ｇのある断面において、外周端Ａから距離とその位置におけるガラス板Ｇの温度の関係を示す。
【００８７】
この際、サンプルとなるガラス板Ｇの作成手順、吹き上げられる領域Ｇ５の大きさ、吹上装置１０７及び用いるガラス板の種類は、表１の例１〜例４と同様とし、冷却速度は２８℃／ｓｅｃとした。
【００８８】
図８中の凡例である０ｓｅｃ、２ｓｅｃ、４ｓｅｃは、それぞれ冷却装置１０６が作動してからの時間を示す。
【００８９】
図８より、冷却装置１０６による冷却によって、短時間（冷却を開始して約３〜５秒）でガラス板Ｇの吹き上げられる領域Ｇ５の温度が歪点より高く徐冷点以下、かつガラス板Ｇの周縁領域Ｇ２の温度が歪点以上の状態となることが分かった。
【００９０】
また、以下図９を用いて、例１の徐冷方法でガラス板Ｇを徐冷したときの、外周端Ａから吹き上げられる領域Ｇ５までの距離とそのときに発生するＩ／Ｔの最大値との関係を示す。
【００９１】
図９より、外周端Ａから吹き上げられる領域Ｇ３までの距離が１３０ｍｍ以上、より好ましくは１５０ｍｍ以上とすることでＩ／Ｔを小さくすることができた。
【産業上の利用可能性】
【００９２】
本発明は、生産性が高く、ガラス板面内に歪が発生せず、かつＩ／Ｔが小さいガラス板の製造方法及び製造装置に関する。本発明により製造されたガラス板は、合わせガラスを製造する際に使用するガラス板として最適であり、自動車、その他車両の合わせガラスとして有用である。
【符号の説明】
【００９３】
１０１    加熱炉
１０２    徐冷ゾーン
１０３    合わせガラス用ガラス板の製造装置
１０４    成形型
１０５    台車
１０６Ａ，１０６Ｂ    冷却装置
１０７    吹上装置
１０８    当接部材
Ａ        外周端
Ｂ        一点鎖線
Ｃ        破線
Ｄ        点線
Ｅ        二点鎖線
Ｆ        幅
ｇ        板ガラス
Ｇ        ガラス板
Ｇ１      エッジ
Ｇ２      周縁領域
Ｇ３      面内領域
Ｇ４      冷却領域
Ｇ５      吹き上げられる領域
【図１】
2017077973.tif 000004
【図２】
2017077973.tif 000005
【図３】
2017077973.tif 000006
【図４】
2017077973.tif 000007
【図５】
2017077973.tif 000008
【図６】
2017077973.tif 000009
【図７】
2017077973.tif 000010
【図８】
2017077973.tif 000011
【図９】
2017077973.tif 000012